(57)【特許請求の範囲】
【請求項１】
複数のチャンネルを含むインクジェットプリントヘッドであって、ここでこのチャンネルが、インク供給物からのインクで満たされることができ、ここでこのチャンネルが、このインクジェットプリントヘッドの１つの表面上にあるノズルに終止し、この表面が、フッ素化ポリ（アミド−イミド）コポリマーを含むコーティング組成物でコーティングされており、
前記フッ素化ポリ（アミド−イミド）コポリマーが、以下の式
【化１】
0005865232.tif 000015
のポリ（アミド−イミド）／フッ素化ポリエーテルコポリマー、またはこれらの混合物であり、式中：
（ｉ）Ｒ１は：
（Ａ）置換および非置換アリーレンを含むアリーレンであって、ここでヘテロ原子は、アリーレン中に存在してもよく、または存在しなくてもよいのいずれかであるアリーレン；
（Ｂ）置換および非置換アリールアルキレンを含むアリールアルキレンであって、ここでヘテロ原子は、アリールアルキレンのアルキル部分およびアリール部分のいずれかまたは両方に存在してもよく、または存在しなくてもよいのいずれかであるアリールアルキレン；あるいは
（Ｃ）置換および非置換アルキルアリーレンを含むアルキルアリーレンであって、ここでヘテロ原子は、アルキルアリーレンのアルキル部分およびアリール部分のいずれかまたは両方に存在してもよく、または存在しなくてもよいのいずれかであるアルキルアリーレンであり；
（ｉｉ）Ｒ２は：
（Ａ）置換および非置換アルキレンを含むアルキレンであって、ここでヘテロ原子は、アルキレン中に存在してもよく、または存在しなくてもよいのいずれかであるアルキレン；
（Ｂ）置換および非置換アリーレンを含むアリーレンであって、ここでヘテロ原子は、アリーレン中に存在してもよく、または存在しなくてもよいのいずれかであるアリーレン；
（Ｃ）置換および非置換アリールアルキレンを含むアリールアルキレンであって、ここでヘテロ原子は、アリールアルキレンのアルキル部分およびアリール部分のいずれかまたは両方に存在してもよく、または存在しなくてもよいのいずれかであるアリールアルキレン；あるいは
（Ｄ）置換および非置換アルキルアリーレンを含むアルキルアリーレンであって、ここでヘテロ原子は、アルキルアリーレンのアルキル部分およびアリール部分のいずれかまたは両方に存在してもよく、または存在しなくてもよいのいずれかであるアルキルアリーレンであり；
（ｉｉｉ）Ｒ３は：
（Ａ）置換および非置換アリーレンを含むアリーレンであって、ここでヘテロ原子は、アリーレン中に存在してもよく、または存在しなくてもよいのいずれかであるアリーレン；
（Ｂ）置換および非置換アリールアルキレンを含むアリールアルキレンであって、ここでヘテロ原子は、アリールアルキレンのアルキル部分およびアリール部分のいずれかまたは両方に存在してもよく、または存在しなくてもよいのいずれかであるアリールアルキレン；あるいは
（Ｃ）置換および非置換アルキルアリーレンを含むアルキルアリーレンであって、ここでヘテロ原子は、アルキルアリーレンのアルキル部分およびアリール部分のいずれかまたは両方に存在してもよく、または存在しなくてもよいのいずれかであるアルキルアリーレンであり；
（ｉｖ）「フッ素化エーテル」は、１つ以上の部分的にフッ素化されたまたは完全にフッ素化されたエーテルモノマーを表し；
（ｖ）ｘは、繰り返しポリ（アミド−イミド）ユニットの数を表す正の整数であり；ならびに
（ｖｉ）ｙは、繰り返しフッ素化エーテルユニットの数を表す正の整数である、インクジェットプリントヘッド。
【請求項２】
請求項１に記載のインクジェットプリントヘッドであって、ここで
【化２】
0005865232.tif 000016
が−（ＣＦ２ＣＦ２Ｏ）ｒ−（ＣＦ２Ｏ）ｑ−であり、式中、ｒは繰り返し（ＣＦ２ＣＦ２Ｏ）ユニットの数を表す正の整数であり、ｑは繰り返し（ＣＦ２Ｏ）ユニットの数を表す正の整数であり、ｒ／ｑは０．９から５であり、ここで前記ポリ（アミド−イミド）／フッ素化ポリエーテルコポリマーが、少なくとも１つのカルボン酸官能基をそこに有する、インクジェットプリントヘッド。
【請求項３】
請求項１または２に記載のインクジェットプリントヘッドであって、ここで
【化３】
0005865232.tif 000017
またはこれらの混合物であり、
【化４】
0005865232.tif 000018
またはこれらの混合物であり、
【化５】
0005865232.tif 000019
である、インクジェットプリントヘッド。
【請求項４】
請求項１に記載のインクジェットプリントヘッドであって、ここで
【化６】
0005865232.tif 000020
がポリ（トリフルオロプロピレンエーテル）である、インクジェットプリントヘッド。
【請求項５】
前記フッ素化ポリ（アミド−イミド）コポリマーコーティングが、センチメートルあたり８０ｄｙｎｅ以下の表面エネルギーを有する、請求項１〜４のいずれか一項に記載のインクジェットプリントヘッド。
【請求項６】
前記フッ素化ポリ（アミド−イミド）コポリマーコーティングが、少なくとも８０°の水接触角を示す、請求項１〜５のいずれか一項に記載のインクジェットプリントヘッド。
【請求項７】
複数のチャンネルを含むインクジェットプリントヘッドであって、ここでこのチャンネルが、インク供給物からのインクで満たされることができ、ここでこのチャンネルが、インクジェットプリントヘッドの１つの表面上にあるノズルに終止し、この表面が、以下の式
【化７】
0005865232.tif 000021
のポリイミド／フッ素化ポリエーテルコポリマー；
またはこれらの混合物を含むコーティング組成物でコーティングされ、式中：
（ｉ）Ｒ１は：
（Ａ）置換および非置換アリーレンを含むアリーレンであって、ここでヘテロ原子は、アリーレン中に存在してもよく、または存在しなくてもよいのいずれかであるアリーレン；
（Ｂ）置換および非置換アリールアルキレンを含むアリールアルキレンであって、ここでヘテロ原子は、アリールアルキレンのアルキル部分およびアリール部分のいずれかまたは両方に存在してもよく、または存在しなくてもよいのいずれかであるアリールアルキレン；あるいは
（Ｃ）置換および非置換アルキルアリーレンを含むアルキルアリーレンであって、ここでヘテロ原子は、アルキルアリーレンのアルキル部分およびアリール部分のいずれかまたは両方に存在してもよく、または存在しなくてもよいのいずれかであるアルキルアリーレンであり；
（ｉｉ）Ｒ２は：
（Ａ）置換および非置換アルキレンを含むアルキレンであって、ここでヘテロ原子は、アルキレン中に存在してもよく、または存在しなくてもよいのいずれかであるアルキレン；
（Ｂ）置換および非置換アリーレンを含むアリーレンであって、ここでヘテロ原子は、アリーレン中に存在してもよく、または存在しなくてもよいのいずれかであるアリーレン；
（Ｃ）置換および非置換アリールアルキレンを含むアリールアルキレンであって、ここでヘテロ原子は、アリールアルキレンのアルキル部分およびアリール部分のいずれかまたは両方に存在してもよく、または存在しなくてもよいのいずれかであるアリールアルキレン；あるいは
（Ｄ）置換および非置換アルキルアリーレンを含むアルキルアリーレンであって、ここでヘテロ原子は、アルキルアリーレンのアルキル部分およびアリール部分のいずれかまたは両方に存在してもよく、または存在しなくてもよいのいずれかであるアルキルアリーレンであり；
（ｉｉｉ）Ｒ３は：
（Ａ）置換および非置換アリーレンを含むアリーレンであって、ここでヘテロ原子は、アリーレン中に存在してもよく、または存在しなくてもよいのいずれかであるアリーレン；
（Ｂ）置換および非置換アリールアルキレンを含むアリールアルキレンであって、ここでヘテロ原子は、アリールアルキレンのアルキル部分およびアリール部分のいずれかまたは両方に存在してもよく、または存在しなくてもよいのいずれかであるアリールアルキレン；あるいは
（Ｃ）置換および非置換アルキルアリーレンを含むアルキルアリーレンであって、ここでヘテロ原子は、アルキルアリーレンのアルキル部分およびアリール部分のいずれかまたは両方に存在してもよく、または存在しなくてもよいのいずれかであるアルキルアリーレンであり；
（ｉｖ）「フッ素化エーテル」は、１つ以上の部分的にフッ素化されたまたは完全にフッ素化されたエーテルモノマーを表し；
（ｖ）ｘは、繰り返しポリイミドユニットの数を表す正の整数であり；
（ｖｉ）ｙは、繰り返しフッ素化エーテルユニットの数を表す正の整数であり；
（ｖｉｉ）Ｒ４は：
（Ａ）置換および非置換アルキレンを含む部分的にフッ素化されたまたは完全にフッ素化されたアルキレンであって、ここでヘテロ原子は、アルキレン中に存在してもよく、または存在しなくてもよいのいずれかであるアルキレン；
（Ｂ）置換および非置換アリーレンを含む部分的にフッ素化されたまたは完全にフッ素化されたアリーレンであって、ここでヘテロ原子は、アリーレン中に存在してもよく、または存在しなくてもよいのいずれかであるアリーレン；
（Ｃ）置換および非置換アリールアルキレンを含む部分的にフッ素化されたまたは完全にフッ素化されたアリールアルキレンであって、ここでヘテロ原子は、アリールアルキレンのアルキル部分およびアリール部分のいずれかまたは両方に存在してもよく、または存在しなくてもよいのいずれかであるアリールアルキレン；あるいは
（Ｄ）置換および非置換アルキルアリーレンを含む部分的にフッ素化されたまたは完全にフッ素化されたアルキルアリーレンであって、ここでヘテロ原子は、アルキルアリーレンのアルキル部分およびアリール部分のいずれかまたは両方に存在してもよく、または存在しなくてもよいのいずれかであるアルキルアリーレンであり；
ここでＲ４は少なくとも１０％のフッ素化度を有し；
（ｖｉｉｉ）Ｒ５は：
（Ａ）置換および非置換アルキレンを含む部分的にフッ素化されたまたは完全にフッ素化されたアルキレンであって、ここでヘテロ原子は、アルキレン中に存在してもよく、または存在しなくてもよいのいずれかであるアルキレン；
（Ｂ）置換および非置換アリーレンを含む部分的にフッ素化されたまたは完全にフッ素化されたアリーレンであって、ここでヘテロ原子は、アリーレン中に存在してもよく、または存在しなくてもよいのいずれかであるアリーレン；
（Ｃ）置換および非置換アリールアルキレンを含む部分的にフッ素化されたまたは完全にフッ素化されたアリールアルキレンであって、ここでヘテロ原子は、アリールアルキレンのアルキル部分およびアリール部分のいずれかまたは両方に存在してもよく、または存在しなくてもよいのいずれかであるアリールアルキレン；あるいは
（Ｄ）置換および非置換アルキルアリーレンを含む部分的にフッ素化されたまたは完全にフッ素化されたアルキルアリーレンであって、ここでヘテロ原子は、アルキルアリーレンのアルキル部分およびアリール部分のいずれかまたは両方に存在してもよく、または存在しなくてもよいのいずれかであるアルキルアリーレンであり；
ここでＲ５は少なくとも１０％のフッ素化度を有し；
（ｉｘ）ｍは、繰り返し−ＯＲ４−基の数を表す整数であり、少なくとも１であり；ならびに
（ｘ）ｎは、繰り返し−ＯＲ５−基の数を表す整数であり、０であってもよく；
（ｘｉ）ここで前記ポリイミド／フッ素化ポリエーテルコポリマーが、５，０００〜５００，０００の重量平均分子量、および５，０００〜５００，０００の数平均分子量を有する、インクジェットプリントヘッド。
【請求項８】
請求項７に記載のインクジェットプリントヘッドであって、
【化８】
0005865232.tif 000022
またはこれらの混合物であり、
【化９】
0005865232.tif 000023
またはこれらの混合物であり、
【化１０】
0005865232.tif 000024
が−（ＣＦ２ＣＦ２Ｏ）ｒ−（ＣＦ２Ｏ）ｑ−であり、式中、ｒが繰り返し（ＣＦ２ＣＦ２Ｏ）ユニットの数を表す正の整数であり、ｑは繰り返し（ＣＦ２Ｏ）ユニットの数を表す正の整数であり、ｒ／ｑが０．９から５であり、
【化１１】
0005865232.tif 000025
のＭｎが９００〜３，５００であり、ここで前記ポリイミド／フッ素化ポリエーテルコポリマーは、少なくとも１つのカルボン酸官能基を末端基として有する、インクジェットプリントヘッド。
【請求項９】
複数のチャンネルを含むインクジェットプリントヘッドであって、ここでこのチャンネルが、インク供給物からのインクで満たされることができ、ここでこのチャンネルが、インクジェットプリントヘッドの１つの表面上にあるノズルに終止し、この表面が、以下の式
【化１２】
0005865232.tif 000026
のポリイミド／フッ素化ポリエーテルコポリマー；
またはこれらの混合物を含むコーティング組成物でコーティングされ、式中：
（ｉ）Ｒ１は：
（Ａ）置換および非置換アリーレンを含むアリーレンであって、ここでヘテロ原子は、アリーレン中に存在してもよく、または存在しなくてもよいのいずれかであるアリーレン；
（Ｂ）置換および非置換アリールアルキレンを含むアリールアルキレンであって、ここでヘテロ原子は、アリールアルキレンのアルキル部分およびアリール部分のいずれかまたは両方に存在してもよく、または存在しなくてもよいのいずれかであるアリールアルキレン；あるいは
（Ｃ）置換および非置換アルキルアリーレンを含むアルキルアリーレンであって、ここでヘテロ原子は、アルキルアリーレンのアルキル部分およびアリール部分のいずれかまたは両方に存在してもよく、または存在しなくてもよいのいずれかであるアルキルアリーレンであり；
（ｉｉ）Ｒ２は：
（Ａ）置換および非置換アルキレンを含むアルキレンであって、ここでヘテロ原子は、アルキレン中に存在してもよく、または存在しなくてもよいのいずれかであるアルキレン；
（Ｂ）置換および非置換アリーレンを含むアリーレンであって、ここでヘテロ原子は、アリーレン中に存在してもよく、または存在しなくてもよいのいずれかであるアリーレン；
（Ｃ）置換および非置換アリールアルキレンを含むアリールアルキレンであって、ここでヘテロ原子は、アリールアルキレンのアルキル部分およびアリール部分のいずれかまたは両方に存在してもよく、または存在しなくてもよいのいずれかであるアリールアルキレン；あるいは
（Ｄ）置換および非置換アルキルアリーレンを含むアルキルアリーレンであって、ここでヘテロ原子は、アルキルアリーレンのアルキル部分およびアリール部分のいずれかまたは両方に存在してもよく、または存在しなくてもよいのいずれかであるアルキルアリーレンであり；
（ｉｉｉ）Ｒ３は：
（Ａ）置換および非置換アリーレンを含むアリーレンであって、ここでヘテロ原子は、アリーレン中に存在してもよく、または存在しなくてもよいのいずれかであるアリーレン；
（Ｂ）置換および非置換アリールアルキレンを含むアリールアルキレンであって、ここでヘテロ原子は、アリールアルキレンのアルキル部分およびアリール部分のいずれかまたは両方に存在してもよく、または存在しなくてもよいのいずれかであるアリールアルキレン；あるいは
（Ｃ）置換および非置換アルキルアリーレンを含むアルキルアリーレンであって、ここでヘテロ原子は、アルキルアリーレンのアルキル部分およびアリール部分のいずれかまたは両方に存在してもよく、または存在しなくてもよいのいずれかであるアルキルアリーレンであり；
（ｉｖ）ｒは、繰り返し−（ＣＦ２ＣＦ２Ｏ）−ユニットの数を表す正の整数であり；
（ｖ）ｑは、繰り返し−（ＣＦ２Ｏ）−ユニットの数を表す正の整数であり；
（ｖｉ）ｒ／ｑは、１．５〜３である；
（ｖｉｉ）ｘは、繰り返しポリイミドユニットの数を表す正の整数であり；ならびに
（ｖｉｉｉ）ｙは、繰り返しフッ素化エーテルユニットの数を表す正の整数である、インクジェットプリントヘッド。
【発明の詳細な説明】
【技術分野】
【０００１】
本明細書において、フッ素化ポリ（アミド−イミド）コポリマーのフロント面コーティングを有するインクジェットのプリントヘッドを開示する。
【背景技術】
【０００２】
インクジェットシステムが直面している問題の１つは、プリントヘッドのフロント面上でのインクの濡れ、垂れ落ち、または浸りである。プリントヘッドのフロント面のこうした汚染は、インクジェットノズルおよびチャンネルのブロッキングを生じる、またはそれらに寄与する場合があり、そのブロッキングは単独で、または濡れ、汚染されたフロント面と組み合わさって、液滴の未供給または欠落、小型化またはそうでなければ誤寸法の液滴、サテライト、または記録媒体上での液滴の誤指向を生じ得るまたはそれらに寄与し得るので、結果としてプリント品質を劣化させる。
【０００３】
現在のプリントヘッドのフロント面コーティングは、スパッタリングされたポリテトラフルオロエチレンコーティングであることが多い。プリントヘッドが傾斜している場合、一部のインクは、プリントヘッドフロント面の表面において、容易に滑らない。さらに、これらのインクは、プリントヘッドフロント面に沿って流れ、プリントヘッド上にインクフィルムまたは残渣を残し、噴出の妨げになり得る。こうした理由から、ＵＶおよび固体インクプリントヘッドのフロント面は、ＵＶおよび固体インクによる汚染を受け易い。
【０００４】
特定の場合に、汚染されたプリントヘッドは、メンテナンスユニットを用いて一新または洗浄され得る。しかし、こうした手法は、システムの複雑性、ハードウェアのコスト、および時として信頼性の問題を導く。プリントヘッドの汚染はまた、パージング手順を採用することによって幾分最小限に抑えられ得る。しかし、これらの手順は、時間を消費し、過剰量のインクを使用し得る。
【０００５】
相変化インクおよびＵＶ硬化性ゲルインクのようなインクの場合、プリントヘッドフロント面の汚染はまた、疎油性の低接着性フロント面コーティングを提供することによって最小限に抑えられることができ、このコーティングは、プリントヘッドのノズル開口部から放出されるインクによってあまり濡れない。しかし、プリントヘッド製作プロセスの間に通常遭遇する温度まで加熱される場合、多くの既知である疎油性の低接着性コーティングに特徴的な表面特性は、それらがプリントヘッドのフロント面の汚染を最小限に抑えるために頼ることができない程度まで劣化する。
【０００６】
故に、プリントヘッドフロント面にわたる、ＵＶまたは固体インクを含むインクの濡れ、垂れ落ち、浸り、または汚染を低減または解消する改善されたプリントヘッドのフロント面設計が必要とされ続けている。加えて、疎インク性であり、プリントヘッドフロント面の拭き取りのようなメンテナンス手順に耐えるためのロバスト性を有する改善されたプリントヘッドのフロント面設計が必要とされ続けている。さらに、容易に洗浄される、または場合によっては自己洗浄性であり、それによってハードウェアの複雑性、例えばメンテナンスユニットの必要性を低減または解消し、操業コストを削減し、システムの信頼性を改善する、改善されたプリントヘッドが必要とされ続けている。さらに、優れた洗浄性および多くの場合は自己洗浄性特性を可能にしつつ、プリントヘッド製作中に遭遇する温度および圧力条件と、プリンタ操作中に遭遇する温度条件との両方において、劣化せずに耐えるのに十分ロバスト性でもある、プリントヘッドフロント面をコーティングするための材料が必要とされ続けている。改善された引掻耐性特性を示すプリントヘッドのフロント面コーティングも必要とされている。加えて、様々な化学環境に対して改善された化学耐性を示すプリントヘッドのフロント面コーティングが必要とされている。
【発明の概要】
【発明が解決しようとする課題】
【０００７】
本明細書において、複数のチャンネルを含むインクジェットプリントヘッドが開示され、ここでこのチャンネルは、インク供給物からのインクで満たされることができ、ここでこのチャンネルは、プリントヘッドの１つの表面上にあるノズルに終止し、この表面が、フッ素化ポリ（アミド−イミド）コポリマーを含むコーティング組成物でコーティングされている。
【図面の簡単な説明】
【０００８】
【図１】図１は、本明細書に開示される一部の実施形態に従うインクジェットプリントヘッドの断面図である。
【図２】図２は、１つの実施形態に従う図２に示されるインクジェットプリントヘッドを形成するプロセスを例示したものである。
【図３】図３は、１つの実施形態に従う図２に示されるインクジェットプリントヘッドを形成するプロセスを例示したものである。
【図４】図４は、１つの実施形態に従う図２に示されるインクジェットプリントヘッドを形成するプロセスを例示したものである。
【発明を実施するための形態】
【０００９】
本明細書では、インクジェットプリントヘッドのフロント面のための疎水性および疎油性の低接着性表面コーティングが開示される。コーティングがインクジェットプリントヘッドのフロント面の表面に配置される場合、紫外線（ＵＶ）ゲルインク（本明細書では「ＵＶインク」とも称される）および固体インクを含むインクの噴出された液滴は、表面コーティングに対して低接着性を示す。表面に対するインク液滴の接着性は、インク液滴のスライディング角度（すなわち、インク液滴が残渣を残すことも、染みを残すこともなく、表面にわたって滑り始めるときの、表面が水平位置に対して傾いた角度）を測定することによって明らかにすることができる。スライディング角度が小さくなるにつれて、インク液滴と表面との間の接着性が小さくなる。本明細書に使用される場合、「低接着性」という用語は、実施形態の１つでは少なくとも１°、種々の実施形態では３０°、２５°、または２０°以下の小さいスライディング角度を意味する。
【００１０】
本明細書で使用される場合、「疎水性」という用語は、水が、少なくとも９０°、多くの実施形態では１００°以上のより大きな角度でコーティングの表面との接触角を形成することを意味する。本明細書で使用される場合、「疎油性」という用語は、ヘキサデカンが、少なくとも６０°、多くの実施形態では８０°以上のより大きな角度でコーティングの表面との接触角を形成することを意味する。
【００１１】
本明細書に開示されるコーティングは、フッ素化ポリ（アミド−イミド）コポリマーを含む。より詳細には、このポリマーは、ポリ（アミド−イミド）およびフッ素化エーテルのコポリマーである。好適なポリ（アミド−イミド）／フッ素化エーテルコポリマーの例としては、ブロック、交互および／またはランダムコポリマー、例えば以下の式
【化１】
0005865232.tif 000002
のコポリマーおよびこれらの混合物が挙げられ、式中（ｉ）Ｒ１は：（Ａ）置換および非置換アリーレンを含むアリーレンであって、ここでヘテロ原子、例えば酸素、窒素、硫黄、ケイ素、リン、ホウ素などは、種々の実施形態では少なくとも５個または６個の炭素、種々の実施形態では３６個、２８個または２４個以下の炭素を有するアリーレン中に存在してもよく、または存在しなくてもよいのいずれかであるアリーレン、例えばフェニレンなど；（Ｂ）置換および非置換アリールアルキレンを含むアリールアルキレンであって、ここでアリールアルキレンのアルキル部分は、線状、分岐状、飽和、不飽和、および／または環状であることができ、ここでヘテロ原子、例えば酸素、窒素、硫黄、ケイ素、リン、ホウ素などは、種々の実施形態では少なくとも６個または７個の炭素、種々の実施形態では３６個、２８個、または２４個以下の炭素を有するアリールアルキレンのアルキル部分およびアリール部分のいずれかまたは両方に存在してもよく、または存在しなくてもよいのいずれかであるアリールアルキレン、例えばベンジレンなど；あるいは（Ｃ）置換および非置換アルキルアリーレンを含むアルキルアリーレンであって、ここでアルキルアリーレンのアルキル部分は、線状、分岐状、飽和、不飽和、および／または環状であることができ、ここでヘテロ原子、例えば酸素、窒素、硫黄、ケイ素、リン、ホウ素などは、種々の実施形態では少なくとも６個または７個の炭素、種々の実施形態では３６個、２８個、または２４個以下の炭素を有するアルキルアリーレンのアルキル部分およびアリール部分のいずれかまたは両方に存在してもよく、または存在しなくてもよいのいずれかであるアルキルアリーレン、例えばトリレンなどであり；
（ｉｉ）Ｒ２は：（Ａ）線状、分岐状、飽和、不飽和、環状、置換および非置換アルキレンを含むアルキレンであって、ここでヘテロ原子、例えば酸素、窒素、硫黄、ケイ素、リン、ホウ素などは、種々の実施形態では少なくとも２個、４個または６個の炭素、種々の実施形態では３６個、２８個、または２４個以下の炭素を有するアルキレンに存在してもよく、または存在しなくてもよいのいずれかであるアルキレン；（Ｂ）置換および非置換アリーレンを含むアリーレンであって、ここでヘテロ原子、例えば酸素、窒素、硫黄、ケイ素、リン、ホウ素などは、種々の実施形態では少なくとも５個または６個の炭素、種々の実施形態では３６個、２８個、または２４個以下の炭素を有するアリーレンに存在してもよく、または存在しなくてもよいのいずれかであるアリーレン、例えばフェニレンなど；（Ｃ）置換および非置換アリールアルキレンを含むアリールアルキレンであって、ここでアリールアルキレンのアルキル部分は、線状、分岐状、飽和、不飽和および／または環状であることができ、ここでヘテロ原子、例えば酸素、窒素、硫黄、ケイ素、リン、ホウ素などは、種々の実施形態では少なくとも６個または７個の炭素、種々の実施形態では３６個、２８個、または２４個以下の炭素を有するアリールアルキレンのアルキル部分およびアリール部分のいずれかまたは両方に存在してもよく、または存在しなくてもよいのいずれかであるアリールアルキレン、例えばベンジレンなど；あるいは（Ｄ）置換および非置換アルキルアリーレンを含むアルキルアリーレンであって、ここでアルキルアリーレンのアルキル部分は、線状、分岐状、飽和、不飽和および／または環状であることができ、ここでヘテロ原子、例えば酸素、窒素、硫黄、ケイ素、リン、ホウ素などは、種々の実施形態では少なくとも６個または７個の炭素、種々の実施形態では３６個、２８個、または２４個以下の炭素を有するアルキルアリーレンのアルキル部分およびアリール部分のいずれかまたは両方に存在してもよく、または存在しなくてもよいのいずれかであるアルキルアリーレン、例えばトリレンなどであり；ならびに
（ｉｉｉ）Ｒ３は：（Ａ）置換および非置換アリーレンを含むアリーレンであって、ここでヘテロ原子、例えば酸素、窒素、硫黄、ケイ素、リン、ホウ素などは、種々の実施形態では少なくとも５個または６個の炭素、種々の実施形態では３６個、２８個、または２４個以下の炭素を有するアリーレンに存在してもよく、または存在しなくてもよいのいずれかであるアリーレン、例えばフェニレンなど；（Ｂ）置換および非置換アリールアルキレンを含むアリールアルキレンであって、ここでアリールアルキレンのアルキル部分は、線状、分岐状、飽和、不飽和、および／または環状であることができ、ここでヘテロ原子、例えば酸素、窒素、硫黄、ケイ素、リン、ホウ素などは、種々の実施形態では少なくとも６個または７個の炭素、種々の実施形態では３６個、２８個、または２４個以下の炭素を有するアリールアルキレンのアルキル部分およびアリール部分のいずれかまたは両方に存在してもよく、または存在しなくてもよいのいずれかであるアリールアリーレン、例えばベンジレンなど；あるいは（Ｃ）置換および非置換アルキルアリーレンを含むアルキルアリーレンであって、ここでアルキルアリーレンのアルキル部分は、線状、分岐状、飽和、不飽和、および／または環状であることができ、ここでヘテロ原子、例えば酸素、窒素、硫黄、ケイ素、リン、ホウ素などは、種々の実施形態では少なくとも６個または７個の炭素、種々の実施形態では３６個、２８個、または２４個以下の炭素を有するアルキルアリーレンのアルキル部分およびアリール部分のいずれかまたは両方に存在してもよく、または存在しなくてもよいのいずれかであるアルキルアリーレン、例えばトリレンなどであり；
（ｉｖ）「フッ素化エーテル」は、１つ以上の部分的にフッ素化されたまたは完全にフッ素化された（ペルフッ素化された）エーテルモノマー、例えば（これらに限定されないが）２個、３個またはそれ以上の異なるフッ素化エーテルモノマー、例えば以下の式のモノマーを有するブロック、ランダムおよび交互コポリマーを示す
【化２】
0005865232.tif 000003
式中：
Ｒ４は：（Ａ）線状、分岐状、飽和、不飽和、環状、置換および非置換アルキレンを含む部分的にフッ素化されたまたは完全にフッ素化された（ペルフッ素化された）アルキレンであって、ここでヘテロ原子、例えば酸素、窒素、硫黄、ケイ素、リン、ホウ素などは、種々の実施形態では少なくとも１個の炭素、種々の実施形態では１８個、１２個、または６個以下の炭素を有するアルキレンに存在してもよく、または存在しなくてもよいのいずれかであり、ここでフッ素化度は、種々の実施形態では少なくとも５％、１０％または２０％であり、１つの実施形態では１００％であるアルキレン；（Ｂ）置換および非置換アリーレンを含む部分的にフッ素化されたまたは完全にフッ素化された（ペルフッ素化された）アリーレンであって、ここでヘテロ原子、例えば酸素、窒素、硫黄、ケイ素、リン、ホウ素などは、種々の実施形態では少なくとも５個または６個の炭素、種々の実施形態では３６個、２８個、または２４個以下の炭素を有するアリーレンに存在してもよく、または存在しなくてもよいのいずれかであり、ここでフッ素化度は、種々の実施形態では少なくとも５％、１０％または２０％であり、１つの実施形態では１００％であるアリーレン、例えばフェニレンなど；（Ｃ）置換および非置換アリールアルキレンを含む部分的にフッ素化されたまたは完全にフッ素化された（ペルフッ素化された）アリールアルキレンであって、ここでアリールアルキレンのアルキル部分は、線状、分岐状、飽和、不飽和および／または環状であることができ、ここでヘテロ原子、例えば酸素、窒素、硫黄、ケイ素、リン、ホウ素などは、種々の実施形態では少なくとも６個または７個の炭素、種々の実施形態では３６個、２８個、または２４個以下の炭素を有するアリールアルキレンのアルキル部分およびアリール部分のいずれかまたは両方に存在してもよく、または存在しなくてもよいのいずれかであり、ここでフッ素化度は、種々の実施形態では少なくとも５％、１０％または２０％であり、１つの実施形態では１００％であるアリールアルキレン、例えばベンジレンなど；あるいは（Ｄ）置換および非置換アルキルアリーレンを含む部分的にフッ素化されたまたは完全にフッ素化された（ペルフッ素化された）アルキルアリーレンであって、ここでアルキルアリーレンのアルキル部分は、線状、分岐状、飽和、不飽和および／または環状であることができ、ここでヘテロ原子、例えば酸素、窒素、硫黄、ケイ素、リン、ホウ素などは、種々の実施形態では少なくとも６個または７個の炭素、種々の実施形態では３６個、２８個、または２４個以下の炭素を有するアルキルアリーレンのアルキル部分およびアリール部分のいずれかまたは両方に存在してもよく、または存在しなくてもよいのいずれかであり、ここでフッ素化度は、種々の実施形態では少なくとも５％、１０％または２０％であり、１つの実施形態では１００％であるアキルアリーレン、例えばトリレンなどであり；
Ｒ５は：（Ａ）線状、分岐状、飽和、不飽和、環状、置換および非置換アルキレンを含む部分的にフッ素化されたまたは完全にフッ素化された（ペルフッ素化された）アルキレンであって、ここでヘテロ原子、例えば酸素、窒素、硫黄、ケイ素、リン、ホウ素などは、１つの実施形態では少なくとも１個の炭素、種々の実施形態では１８個、１２個、または６個以下の炭素を有するアルキレンに存在してもよく、または存在しなくてもよいのいずれかであり、ここでフッ素化度は、種々の実施形態では少なくとも５％、１０％または２０％であり、１つの実施形態では１００％であるアルキレン；（Ｂ）置換および非置換アリーレンを含む部分的にフッ素化されたまたは完全にフッ素化された（ペルフッ素化された）アリーレンであって、ここでヘテロ原子、例えば酸素、窒素、硫黄、ケイ素、リン、ホウ素などは、種々の実施形態では少なくとも５個または６個の炭素、種々の実施形態では３６個、２８個、または２４個以下の炭素を有するアリーレンに存在してもよく、または存在しなくてもよいのいずれかであり、ここでフッ素化度は、種々の実施形態では少なくとも５％、１０％または２０％であり、１つの実施形態では１００％であるアリーレン、例えばフェニレンなど；（Ｃ）置換および非置換アリールアルキレンを含む部分的にフッ素化されたまたは完全にフッ素化された（ペルフッ素化された）アリールアルキレンであって、ここでアリールアルキレンのアルキル部分は、線状、分岐状、飽和、不飽和および／または環状であることができ、ここでヘテロ原子、例えば酸素、窒素、硫黄、ケイ素、リン、ホウ素などは、種々の実施形態では少なくとも６個または７個の炭素、種々の実施形態では３６個、２８個、または２４個以下の炭素を有するアリールアルキレンのアルキル部分およびアリール部分のいずれかまたは両方に存在してもよく、または存在しなくてもよいのいずれかであり、ここでフッ素化度は、種々の実施形態では少なくとも５％、１０％または２０％であり、１つの実施形態では１００％であるアリールアルキレン、例えばベンジレンなど；あるいは（Ｄ）置換および非置換アルキルアリーレンを含む部分的にフッ素化されたまたは完全にフッ素化された（ペルフッ素化された）アルキルアリーレンであって、ここでアルキルアリーレンのアルキル部分は、線状、分岐状、飽和、不飽和および／または環状であることができ、ここでヘテロ原子、例えば酸素、窒素、硫黄、ケイ素、リン、ホウ素などは、種々の実施形態では少なくとも６または７個の炭素、種々の実施形態では３６、２８、または２４個以下の炭素を有するアルキルアリーレンのアルキル部分およびアリール部分のいずれかまたは両方に存在してもよく、または存在しなくてもよいのいずれかであり、ここでフッ素化度は、種々の実施形態では少なくとも５％、１０％または２０％であり、１つの実施形態では１００％であるアルキルアリーレン、例えばトリレンなどであり；
ｍは、繰り返し−ＯＲ４−基の数を表す整数であり、種々の実施形態では、少なくとも１、２または５、種々の実施形態では１０，０００以下、８，０００以下、または５，０００以下であることができ；
ｎは、繰り返し−ＯＲ５−基の数を表す整数であり、１つの実施形態では０、他の実施形態では少なくとも１、２または５、種々の実施形態では１０，０００以下、８，０００以下または５，０００以下であることができ；
（ｖ）ｘは、繰り返しポリイミドユニットの数を表す整数であり、種々の実施形態では少なくとも５、１０および／または２０、種々の実施形態では２０，０００以下、１０，０００以下、または５，０００以下であり；ならびに
（ｖｉ）ｙは、繰り返しフッ素化エーテルユニットの数を表す整数であり、種々の実施形態では少なくとも１、２、または５、種々の実施形態では１０，０００以下、８，０００以下、または５，０００以下であり；
ここで、置換されたアルキレン、アリーレン、アリールアルキレン、およびアルキルアリーレン基上の置換基の例は、ヒドロキシ基、ハロゲン原子、アミン基、イミン基、アンモニウム基、シアノ基、ピリジン基、ピリジニウム基、エーテル基、アルデヒド基、ケトン基、エステル基、アミド基、カルボニル基、チオカルボニル基、スルフェート基、スルホネート基、スルホン酸基、スルフィド基、スルホキシド基、ホスフィン基、ホスホニウム基、ホスフェート基、ニトリル基、メルカプト基、ニトロ基、ニトロソ基、スルホン基、アシル基、酸無水物基、アジド基、アゾ基、シアナト基、イソシアノアト基、チオシアナト基、イソチオシアナト基、カルボキシレート基、カルボン酸基、ウレタン基、尿素基、シリル基、シロキシル基、シラン基、これらの混合物などであることができ、ここで２つ以上の置換基は共に接合して環を形成できる。
【００１２】
１つの特定実施形態では、
【化３】
0005865232.tif 000004
である。
別の特定実施形態では、
【化４】
0005865232.tif 000005
である。
別の特定実施形態では、
【化５】
0005865232.tif 000006
である。
別の特定実施形態では、
【化６】
0005865232.tif 000007
である。
【００１３】
１つの特定実施形態では、フッ素化ポリ（アミド−イミド）コポリマーは、そこに少なくとも１つのカルボン酸官能基を有する。別の特定実施形態では、フッ素化ポリ（アミド−イミド）コポリマーは、末端基として少なくとも１つのカルボン酸官能基を有する。
【００１４】
１つの特定実施形態では、Ｒ４はＣＦ２ＣＦ２であり、Ｒ５はＣＦ２であり、こうして
【化７】
0005865232.tif 000008
は−（ＣＦ２ＣＦ２Ｏ）ｒ−（ＣＦ２Ｏ）ｑ−であるようになり、ｒは繰り返し（ＣＦ２ＣＦ２Ｏ）ユニットの数を表す整数であり、ｑは繰り返し（ＣＦ２Ｏ）ユニットの数を表す整数であり、ｒ／ｑは、種々の実施形態では少なくとも０．９または１．５であり、種々の実施形態では５または３以下であり、
【化８】
0005865232.tif 000009
のＭｎは、１つの実施形態では、少なくとも９００であり、１つの実施形態では、３，５００以下である。別の特定実施形態では、ｒは４．４の平均値を有し、ｑは１．７の平均値を有し、ｒ／ｑは２．５であり、Ｍｎは２，０００である。さらに別の実施形態では、フッ素化ポリエーテル部分は、ポリ（トリフルオロプロピレンエーテル）である（特定実施形態では、平均Ｍｗが４００である）。
【００１５】
好適なフッ素化ポリエーテル前駆体としては、Ｓｏｌｖａｙ  Ｓｏｌｅｘｉｓ  Ｉｎｃ．から入手可能なＦＬＵＯＲＯＬＩＮＫ（登録商標）Ｃおよび同様の市販製品が挙げられる。アミド−イミド合成プロセスによるコポリマーの合成は、当該技術分野において既知であり、米国特許公開２００９／０２３４０６０に記載されている。フッ素化エーテルの調製方法も既知であり、米国特許第５，４４６，２０５号および米国特許第７，３２９，７８４号および米国特許公開２００４／００２４１５３に記載されている。
【００１６】
コポリマーは、種々の実施形態では少なくとも２，０００、４，０００、または５，０００、種々の実施形態では２，０００，０００以下、１，０００，０００以下、または５００，０００以下の重量平均分子量を有する。
【００１７】
コポリマーは、種々の実施形態では少なくとも２，０００、４，０００、または５，０００、種々の実施形態では１，０００，０００以下、８００，０００以下または５００，０００以下の数平均分子量を有する。
【００１８】
コポリマーは、種々の実施形態では少なくとも８０℃、１００℃、または１２０℃、種々の実施形態では４５０℃、４００℃または３５０℃以下のガラス転移温度を示す。
【００１９】
コポリマー（または前駆体モノマー）は、いずれかの所望のまたは有効な量での湿潤コーティング組成物の固形分含有量にて、種々の実施形態では湿潤コーティング組成物の少なくとも８０重量％、９０重量％、または９９重量％の固形分含有量にて、さらに別の実施形態では湿潤コーティング組成物の１００重量％の固形分含有量で存在する。
【００２０】
コポリマーは、いずれかの所望のまたは有効な量で乾燥コーティング（湿潤コーティング組成物の固形分含有量）中に、種々の実施形態では乾燥コーティング組成物の少なくとも８０重量％、９０重量％、または９９重量％にて、さらに別の実施形態では乾燥コーティング組成物の１００重量％で存在する。
【００２１】
本明細書に開示されるコーティングは、水性インク、溶媒インク、ＵＶ−硬化性インク、染料昇華インク、固体相変化インクなどを含むいずれかの好適なインクを放出するように構成されたインクジェットプリントヘッドのための、プリントヘッドのフロント面コーティングとして使用できる。本明細書に開示される疎油性の低接着性コーティングを用いて使用するのに好適な例示的インクジェットプリントヘッドを図１に記載する。
【００２２】
図１を参照すれば、１つの実施形態に従うインクジェットプリントヘッド２０は、支持ブレース２２、この支持ブレース２２に接着したノズルプレート２４、および疎油性の低接着性コーティング、例えば疎油性の低接着性コーティング２６を含む。
【００２３】
支持ブレース２２は、いずれかの好適な材料、例えばステンレス鋼などから形成され、ここで規定されるアパーチャ２２ａを含む。アパーチャ２２ａは、インク源（図示せず）と連通する。ノズルプレート２４は、いずれかの好適な材料、例えばポリイミドなどから形成され、ここで規定されるノズル２４ａを含む。ノズル２４ａは、アパーチャ２２ａを介してインク源と連通し、こうしてインク源からのインクが、ノズル２４ａを通って記録基材上にプリントヘッド２０から噴出可能となる。
【００２４】
例示される実施形態では、ノズルプレート２４は、介在する接着剤材料２８によって支持ブレースに結合される。接着剤材料２８は、熱可塑性接着剤として提供されることができ、この接着剤は、ノズルプレート２４を支持ブレース２２と結合させるための結合プロセス中に溶融し得る。ノズルプレート２４および疎油性の低接着性コーティング２６も、この結合プロセス中に加熱されることができる。熱可塑性接着剤が形成される材料に依存して、結合温度は、１８０℃〜３２５℃の範囲であることができる。
【００２５】
従来の疎油性の低接着性コーティングは、典型的な結合プロセス中に遭遇する温度またはインクジェットプリントヘッドの製作中に遭遇する他の高温、高圧プロセスに曝された場合に劣化する傾向がある。しかし、本明細書に開示される疎油性の低接着性コーティング２６は、結合温度に加熱された後に、十分低い接着性（小さいスライディング角度によって示される）、およびインクに対する高い接触角を示し、これにより高い垂れ落ち圧力を有する自己洗浄性の汚染のないインクジェットプリントヘッド２０を得ることができる。所望の表面特性が実質的な劣化に抵抗できる疎油性の低接着性コーティング２６の能力（高温に曝された場合の小さいスライディング角度および高い接触角を含む）により、高い垂れ落ち圧力を維持しながら、自己洗浄能を有するインクジェットプリントヘッドが、高温および高圧プロセスを用いて製作できるようになる。インクジェットプリントヘッドを形成する例示的プロセスは、図１から図４に関して記載される。
【００２６】
図２を参照すると、インクジェットプリントヘッド、例えばプリントヘッド２０は、疎油性の低接着性コーティング、例えばコーティング２６を基材３２上に形成することによって形成できる。基材３２は、いずれかの好適な材料、例えばポリイミドなどで形成され得る。
【００２７】
１つの実施形態では、疎油性の低接着性コーティング２６は、例えば、フッ素化ポリエーテル、例えばＦＬＵＯＲＯＬＩＮＫ（登録商標）Ｃ、無水物、例えばトリメリット酸無水物、４，４’−オキシジフタル酸無水物、３，３’，４，４’−ベンゾフェノンテトラカルボン酸二無水物など、ならびにこれらの混合物、イソシアネート、例えばメチレンジイソシアネート、トルエンジイソシアネート、ヘキサメチレンジイソシアネート、イソホロンジイソシアネートなど、ならびにこれらの混合物を含むモノマー混合物、ならびに好適な溶媒、例えばＮ−メチルピロリジノン、Ｎ，Ｎ−ジメチルホルムアミド、テトラヒドロフランなど、ならびにこれらの混合物を含む反応体混合物を最初に塗布することによって基材３２上に形成されてもよい。反応体混合物が基材３２に塗布された後、反応体は共に反応され、疎油性の低接着性コーティング２６を形成する。反応体は、例えば反応体混合物を硬化させることによって共に反応させることができる。反応体混合物は、まず、種々の実施形態では少なくとも２５℃、３５℃、または５０℃の温度にて、種々の実施形態では４００℃、３５０℃、または３００℃以下の温度にて、種々の実施形態では少なくとも５分間、１０分間、または２５分間、種々の実施形態では６時間以下、５時間以下、または４時間以下の期間硬化され、続いて種々の実施形態では少なくとも１２０℃、１４０℃、または１６０℃にて、種々の実施形態では４５０℃、４００℃、または３５０℃以下にて、種々の実施形態では少なくとも５分間、１０分間、１５分間、種々の実施形態では６時間以下、５時間以下、または４時間以下の期間、高温ポストキュアを行う。
【００２８】
反応体混合物は、いずれかの好適な方法、例えばダイ押出成形コーティング、浸漬コーティング、スプレーコーティング、スピンコーティング、フローコーティング、スタンプ印刷、ブレード技術などを用いて、基材３２に塗布できる。空気の噴霧化デバイス、例えば空気ブラシまたは自動化空気／液体スプレーが使用されて、反応体混合物をスプレーするために使用できる。空気噴霧化デバイスは、均一パターンにて移動し、基材３２の表面を、均一（または実質的に均一）な量の反応体混合物で覆う自動化往復機に載置できる。ドクターブレードの使用は、反応体混合物を塗布するために使用できる別の技術である。フローコーティングにおいて、プログラム可能な分配器を使用して、反応体混合物を塗布する。
【００２９】
さらに別の実施形態では、疎油性の低接着性コーティング２６はまず、シートに硬化させることができ、次いでいずれかの所望のまたは好適な接着剤材料を用いて基材３２に塗布および接着できる。この方法におけるさらなる詳細は、米国特許公開２０１１／０１５７２７８および２０１１／０２２８００５に開示されている。
【００３０】
図３を参照すれば、基材３２は、接着剤材料２８を介してアパーチャブレース２２に接着され、図４に示される構造をもたらす。１つの実施形態では、接着剤材料２８は、基材３２に接着させる前に、アパーチャブレース２２に接着される。別の実施形態では、接着剤材料２８は、アパーチャブレース２２に接着される前に、基材３２に接着される。さらに別の実施形態では、接着剤材料２８は、基材３２およびアパーチャブレース２２に同時に接着される。
【００３１】
接着剤材料２８を熱可塑性接着剤として得る実施形態では、接着剤材料２８は、熱可塑性接着剤を接着温度および接着圧力にて溶融させ、疎油性の低接着性コーティング２６を、接着温度および接着圧力に供することによって、基材３２およびアパーチャブレース２２に接着させる。接着温度は、１つの実施形態では少なくとも１８０℃、種々の実施形態では３２５℃以下または２９０℃以下である。接着圧力は、１つの実施形態では少なくとも１００ｐｓｉ、種々の実施形態では４００ｐｓｉ以下または３００ｐｓｉ以下である。
【００３２】
基材３２をアパーチャブレース２２に接着させた後、アパーチャブレース２２は、図１に示されるように、アパーチャ２２ａを接着剤材料２８にまで延ばすための１つ以上のパターニングプロセスの間のマスクとして使用できる。アパーチャブレース２２はまた、図１に示されるように、基材３２にノズル２４ａを形成することによって、ノズルプレート２４を形成するための１つ以上のパターニングプロセスの間のマスクとしても使用できる。ノズル２４ａを形成するために使用される１つ以上のパターニングプロセスはまた、疎油性の低接着性コーティング２６内のノズル開口部２６ａを形成するために適用でき、このノズル開口部２６ａはノズル２４ａと連通する。１つの実施形態では、アパーチャ２２ａは、レーザーアブレーションのパターニングプロセスなどによって接着剤材料２８にまで延ばすことができる。１つの実施形態では、ノズル２４ａおよびノズル開口部２６ａは、レーザーアブレーションのパターニングプロセスなどによって、それぞれ基材３２および疎油性の低接着性コーティング２６に形成できる。
【００３３】
本明細書に開示されるフロント面コーティングは、プリントヘッド製作条件およびプリンタ操作条件下にて熱的に安定である。フロント面コーティングは、１つの実施形態では少なくとも１８０℃、種々の実施形態では３２５℃以下または２９０℃以下の温度、１つの実施形態では少なくとも１００ｐｓｉ、種々の実施形態では４００ｐｓｉ以下または３００ｐｓｉ以下の圧力に、種々の実施形態では少なくとも１０分間または３０分間、１つの実施形態では２時間以下の期間供された後に、疎油性特徴を示す。表面コーティングは、劣化することなく、高温および高圧にて、ステンレス鋼のアパーチャブレースに接着でき、得られたプリントヘッドは、インク液滴がプリントヘッドのフロント面を転がり落ちることができ、残渣を残さないので、インクの汚染を防止できる。
【００３４】
疎油性の低接着性表面コーティングは、紫外線ゲルインクの噴出された液滴または固体インクの噴出された液滴が、種々の実施形態では少なくとも４５°、５５°または６５°、１つの実施形態では１５０°以下の接触角を示すように構成された疎油性の低接着性ポリマー材料を含む。
【００３５】
インクがプリントヘッドを満たしたら、インクを放出するときまで、ノズル内でインクを維持するのが望ましい。一般に、インク接触角が大きくなるにつれて、垂れ落ち圧力が良好になる（高くなる）。垂れ落ち圧力は、インク槽（受容器）の圧力が増大した場合に、アパーチャプレートの、ノズル開口部からのインク滲出を避ける能力に関する。一部の実施形態では、本明細書に記載される疎油性の低接着性表面コーティングは、紫外線硬化性ゲルインクおよび固体インクに関して低い接着性と高い接触角とを組み合わせて提供し、さらに改善された垂れ落ち圧力、あるいはノズルからのインクの滲出の低減または解消という利益を提供する。
【００３６】
本明細書に開示されるコーティングは、種々の実施形態では、センチメートルあたり８０ｄｙｎｅ以下、７５ｄｙｎｅ以下、または５０ｄｙｎｅ以下の表面エネルギーを有する。
【００３７】
本明細書に開示されるコーティングは、種々の実施形態では少なくとも８０°、９０°、または１００°の水接触角を示す。
【実施例】
【００３８】
実施例Ｉ
トリメリット酸無水物（１８．８２ｇ）およびＦＬＵＯＲＯＬＩＮＫ（登録商標）Ｃ（６．４ｇ；Ｓｏｌｖａｙ  Ｓｏｌｅｘｉｓ  Ｉｎｃ．から得られる）を、２００ｍＬのＮ−メチルピロリジノン溶媒中に溶解させた。機械的撹拌を用いて、流動窒素ガスの下で、ヘキサメチレンジイソシアネート（２５．０ｇ）を添加した。次いで混合物を２時間かけて徐々に８０℃まで加熱し、この温度で１．５時間維持した。その後、反応溶液を１４５℃まで２時間加熱した。続いて室温まで冷却後、粘稠な褐色溶液を得た。
【化９】
0005865232.tif 000010
【００３９】
こうして得られた溶液を、０．２５−ｍｉｌのバードバーによって、ＵＰＩＬＥＸポリイミドフィルムに塗布した。コーティングを、まず１１０℃にて３０分間、次いで１６０℃で４５分間、最後に２２０℃で３０分間乾燥させた。硬化したフィルムは、非常に平滑な表面を有していた。硬化したフィルムの水接触角は１０６．５°であり、ホルムアミド接触角は９３．４°であり、表面エネルギーは１８．５ｄｙｎｅ／ｃｍであった。
【００４０】
得られたフィルムは、ＤＳＣ走査によって測定されるように、１５５℃のガラス転移温度を有していたので、高性能ポリマーの形成を確認できた。空気雰囲気下でのポリマーの熱安定性を試験するための熱重量分析（ＴＧＡ）では、３００℃で２．５重量％未満の損失を示したが、これはプリントヘッドコーティング用途にとって優れた高い熱安定性を示していた。
【００４１】
図１から図４に例示されるように、このフィルムを疎油性の低接着性コーティング２６としてプリントヘッドのノズルプレートに適用することにより、一部の実施形態では、プリントヘッドのフロント面にわたるインクの濡れ、垂れ落ち、浸りまたは汚染の低減または解消、疎インク性、およびメンテナンス手順、例えばプリントヘッドのフロント面の拭き取りに耐えるためのロバスト性、洗浄容易性、または場合によっては自己洗浄特性、それによるハードウェアの複雑性の低減または解消、操作コストの削減、システム信頼性の改善、プリントヘッド製作中に遭遇する温度条件および圧力条件と、プリンタ操作中に遭遇する温度条件との両方に劣化せず耐えるのに十分なロバスト性、改善された引掻耐性特性、および変動する化学環境に対する改善された化学耐性のような利点を示すプリントヘッドをもたらすと考えられる。
【００４２】
実施例ＩＩ
トリメリット酸無水物を、等モル量の３，３’，４，４’−ビフェニルテトラカルボン酸無水物［ＢＰＤＡ］と置き換えること以外、実施例Ｉのプロセスを繰り返す。同様の結果が得られると考えられる。
【化１０】
0005865232.tif 000011
【００４３】
実施例ＩＩＩ
ヘキサメチレンジイソシアネートを等モル量のトルエンジイソシアネートと置き換えること以外、実施例Ｉのプロセスを繰り返す。同様の結果が得られると考えられる。
【化１１】
0005865232.tif 000012
【００４４】
実施例ＩＶ
ヘキサメチレンジイソシアネートの半分を、等モル量のメチレンビス−（４−シクロヘキシルイソシアネート）と置き換えること以外、実施例Ｉのプロセスを繰り返す。同様の結果が得られると考えられる。
【化１２】
0005865232.tif 000013
【００４５】
実施例Ｖ
ＦＬＵＯＲＯＬＩＮＫ（登録商標）Ｃを、等モル量のポリ（トリフルオロプロピレンエーテル）ジプロピオン酸（平均Ｍｗ４００）と置き換えること以外、実施例Ｉのプロセスを繰り返す。同様の結果が得られると考えられる。
【化１３】
0005865232.tif 000014
【図２】
0005865232.tif 000027
【図３】
0005865232.tif 000028
【図４】
0005865232.tif 000029
【図１】
0005865232.tif 000030